(57)【要約】  ジアセトンアクリルアミド単位を含有するＰＶＡ系樹脂とヒドラジノ基を有する架橋剤との反応速度を促進する方法を提供する。この方法では、ジアセトンアクリルアミド単位を含有するＰＶＡ系樹脂とヒドラジノ基を有する架橋剤とを反応させる際、反応系中に、アルカリ金属及びアルカリ土類金属を含まない水溶性金属を共存させる。【特許請求の範囲】
【請求項１】
（Ａ）ジアセトンアクリルアミド単位を含有するポリビニルアルコール系樹脂と、（Ｂ）ヒドラジノ基を有する架橋剤とを水中で反応させる架橋反応において、（Ｃ）アルカリ金属及びアルカリ土類金属を含まない水溶性金属を共存させる、架橋反応速度の促進方法。
【請求項２】
（Ａ）ジアセトンアクリルアミド単位を含有するポリビニルアルコール系樹脂と、（Ｂ）ヒドラジノ基を有する架橋剤とを、（Ｃ）水溶性金属の存在下、水中で反応させる、水性ゲルの製造方法。
【請求項３】
（Ｃ）水溶性金属が、アルミニウム化合物、チタン化合物及びジルコニウム化合物から選ばれる１種以上である請求項１又は２記載の方法。
【請求項４】
（Ｃ）水溶性金属が、乳酸チタン、酢酸ジルコニウム及び塩化ジルコニウムから選ばれる１種以上である請求項１〜３のいずれかに記載の方法。
【請求項５】
（Ｃ）水溶性金属の割合が、（Ａ）ポリビニルアルコール系樹脂１００質量部に対して、金属原子換算で、０．０５〜２０質量部である請求項１〜４のいずれかに記載の方法。
【請求項６】
（Ｃ）水溶性金属の割合が、（Ｂ）ヒドラジノ基を有する架橋剤１００質量部に対して、金属原子換算で、１〜１００質量部である請求項１〜５のいずれかに記載の方法。
【請求項７】
反応系中のｐＨが６未満である請求項１〜６のいずれかに記載の方法。
【請求項８】
（Ｄ）ｐＨ調整剤を共存させて、反応系中のｐＨを６未満に調整する請求項１〜７のいずれかに記載の方法。
【請求項９】
反応系中のｐＨが３〜４．５である請求項１〜８のいずれかに記載の方法。
【請求項１０】
（Ａ）ジアセトンアクリルアミド単位を含有するポリビニルアルコール系樹脂と、（Ｂ）ヒドラジノ基を有する架橋剤との水中での反応性を促進するための反応性促進剤であって、（Ｃ）水溶性金属で構成された反応性促進剤。
【請求項１１】
（Ａ）ジアセトンアクリルアミド単位を含有するポリビニルアルコール系樹脂、（Ｂ）ヒドラジノ基を有する架橋剤、及び（Ｃ）水溶性金属を含有する組成物。
【請求項１２】
（Ｅ）水を含む水性ゲルである請求項１１記載の組成物。
【請求項１３】
インクジェット用バインダーに用いるための請求項１１又は１２記載の組成物。
【請求項１４】
請求項１１〜１３のいずれかに記載の組成物を含むインク受容層を備えたインクジェット記録材料。
【発明の詳細な説明】
【技術分野】
【０００１】
本発明は、ポリビニルアルコール（以下、ＰＶＡと略記する。）系樹脂の架橋反応に関し、更にはジアセトンアクリルアミド単位を含有するＰＶＡ系樹脂とヒドラジノ基を有する架橋剤との反応速度を促進する（高くする）方法に関する。
【背景技術】
【０００２】
ＰＶＡは代表的な水溶性合成樹脂であり、優れた接着性、造膜性、バリア性、分散性を利用し、接着剤、紙コート剤、フィルムおよびフィルムコート剤等の広い用途で使用されている。また、架橋剤を用いてＰＶＡ系樹脂を架橋して得られる水性ゲルを医療材料や玩具として使用したり、また、ＰＶＡ系樹脂と架橋剤を、接着剤、コーティング剤として使用した際に強度や耐水性を付与することで、これまで水溶性のＰＶＡを使用する上において問題のあった用途への検討が盛んに行われている。【０００３】
ＰＶＡの架橋方法としては、ＰＶＡにホウ砂等のホウ素化合物を加えて反応させる方法、ＰＶＡ水溶液に酸性条件下でジアルデヒドを添加して、アセタール化する方法など、種々の架橋反応が提案されているが、ホウ素化合物、アルデヒド化合物などの環境への影響や安全性が懸念される架橋剤が多く、使用できる用途が限定されるという問題があった。【０００４】
これらの問題を解決する手段として、ジアセトンアクリルアミド変性ＰＶＡ系樹脂と多官能ヒドラジド化合物を反応させるＰＶＡ樹脂の架橋方法がある。例えば、特許文献１では、ジアセトンアクリルアミドを共重合したＰＶＡと例えばアジピン酸ジヒドラジドとを含む混合水溶液をポリエチレンテレフタレート上に流延し、室温乾燥することで熱水に浸漬しても溶解しない耐水性の高い皮膜が形成されることが記載されている。また、特許文献２では、ジアセトンアクリルアミド共重合変性ＰＶＡとＮ−アミノポリアクリルアミドを含む混合溶液を球形の金型に流し込み、１０℃で２時間放置することにより、強度および耐久性に優れる水性ゲルが得られることが例示されている。【０００５】
すなわち、ジアセトンアクリルアミド共重合変性ＰＶＡと多官能ヒドラジド化合物は、水中で架橋反応が進み、混合水溶液の状態で保管すると水溶液としての粘性が失われ、ゲルになる。また、混合水溶液をフィルム上に流延したり、基材に塗工すると、乾燥して水が蒸発する過程で、樹脂および架橋剤の濃度が高くなり、反応速度が上がり、皮膜または塗膜になった時点で耐水化されるという反応系であり、有害な架橋剤を使用せず、広いｐＨ域で反応し、加熱処理をしなくても高度な耐水性皮膜や強度、耐久性に優れる水性ゲルが得られるという点で、広い用途に有用な架橋反応であった。【０００６】
ジアセトンアクリルアミド変性ＰＶＡ系樹脂と多官能ヒドラジド化合物との反応系を、紙塗工、接着、フィルム等の用途で使用する場合の問題点として、混合水溶液のポットライフの問題があった。すなわち、ジアセトンアクリルアミド変性ＰＶＡの水溶液に、多官能ヒドラジド化合物等の架橋剤を添加・混合して得られる混合水溶液を、すぐに塗工、接着、流延して使用できれば問題はないが、混合水溶液の状態で保管したり、調製したすべての混合液を使いきるまでに時間がかかったりする場合、この架橋反応は水中でも進行し、最終的にゲル化し、流動性が失われるため、使用できなかったり、使用中の粘度変化により、得られる塗膜等の品質が変化したり、また、生産に用いるタンクや配管中でゲル化し、トラブルになるという問題があった。【０００７】
このようなポットライフの問題点を解決する方法として、例えば、特許文献３には、水溶性アミン化合物またはアンモニアを添加する方法が開示されている。また、特許文献４には、アミノカルボン酸を添加することを特徴するポットライフの改良方法が開示されており、溶液中での反応速度を低下する方法については、これまで検討が行われてきた。【０００８】
しかしながら、例えば、ジアセトンアクリルアミド変性ＰＶＡと多官能ヒドラジド化合物との反応を利用して水性ゲルを作製する場合、特許文献２には、当該ＰＶＡ系樹脂の水溶液に多官能ヒドラジド化合物を添加した混合水溶液を、型に流し込み、型の中でゲル化させる方法が開示されているが、架橋反応速度が遅い場合、型から取り出せる硬さになるまで時間がかかり、生産性が低くなるという問題がある。また、特許文献２では、当該ＰＶＡ系樹脂の水溶液に、少なくとも１種類の多価金属イオンとの接触によりゲル化能を有する水溶性高分子多糖類であるアルギン酸ナトリウム等を添加した溶液を、多価金属イオンと多官能ヒドラジド化合物を含む水溶液中に滴下し、滴下した液の表面張力によって球状のゲルが得られることが例示されているが、この方法では球状のゲルしか得られず、また、水溶性高分子多糖類を含有するため、用途によっては、当該ＰＶＡ系樹脂とヒドラジド化合物との架橋ゲルから水溶性高分子多糖類を洗浄して除去する必要があるという問題もあるなど、水溶性高分子多糖類を含まず、短時間で球状以外の形のゲルが得られる架橋システムが望まれている。【０００９】
また、特許文献５には、ジアセトンアクリルアミド変性ＰＶＡとヒドラジド化合物等の架橋剤を反応させるシステムを用いたインクジェット記録材料の製造方法が開示されている。インクジェット記録材料は、基材上にシリカ等の多孔性無機材料が親水性樹脂バインダーで結着されたインク受容層を有する記録材料で、従来、バインダーとしては、比較的高重合度のＰＶＡと架橋剤としてホウ酸を用いる架橋システムが用いられていた（特許文献６）。ＰＶＡ系樹脂とホウ酸との反応速度は高く、あらかじめ混合した溶液を塗工しようとすると、混合液が増粘してしまうため、ＰＶＡ水溶液とホウ酸水溶液を別々に用意し、基材に塗工する直前でスタティックミキサー等を用いて両者を混合し、塗工機内における混合してから塗工するまでの流路および塗工後乾燥するまでの間に架橋反応させる方法が用いられている。【００１０】
しかしながら、特許文献５の方法では、最近、ホウ酸等のホウ素化合物の生殖毒性が指摘され、欧州化学物質規制（ＲＥＡＣＨ）の高懸念物質の候補として挙げられる等、その毒性及び環境への悪影響のために使用が難しくなってきている。【００１１】
これらの問題を解決するため、ジアセトンアクリルアミド変性ＰＶＡ系樹脂／ヒドラジド化合物からなる架橋システムは有用である。この系は、ＰＶＡ／ホウ酸化合物の系に比べて、反応速度が遅く、塗工してから乾燥するまでの時間で架橋反応が終了しないため、インクジェット記録材料の表面にひび割れ等が発生するという問題があり、特に、近年、インクジェット記録材料の生産速度が高くなっており、塗工から乾燥までの時間が短くなっていることから、更に一層の反応速度の向上が求められている。【００１２】
このように、ジアセトンアクリルアミド変性ＰＶＡとヒドラジド化合物等の架橋剤との反応速度を抑制する方法は、これまで検討されていたが、反応速度を向上させる方法は検討されておらず、水性ゲル基材やインクジェット記録材料のバインダーとしてこの反応系を用いる場合、反応速度を向上させる方法が求められている。
【先行技術文献】
【特許文献】
【００１３】
【特許文献１】特開平０８−１５１４１２号公報
【特許文献２】特開平１０−２８７７１１号公報
【特許文献３】特開平１０−０８７９３６号公報
【特許文献４】特開平１１−１２４２４号公報
【特許文献５】特開２０１３−３９７３０号公報
【特許文献６】特開平０７−７６１６１号公報
【発明の概要】
【発明が解決しようとする課題】
【００１４】
本発明の目的は、ジアセトンアクリルアミド変性ＰＶＡ系樹脂とヒドラジド化合物等の架橋剤との反応速度を向上させる方法を提供することにある。
より具体的には、短時間で架橋反応が終了するため、水性ゲルの製造の際、型の中で反応させる時間を短くすることができ、また、インクジェット記録材料のバインダーとして使用する際、塗工してから乾燥が終わるまでの時間が短い場合でも、表面のひび割れ等が起こらないＰＶＡ系樹脂の架橋システムを提供することにある。
【課題を解決するための手段】
【００１５】
本発明者は、鋭意研究を重ねた結果、ジアセトンアクリルアミド変性ＰＶＡとヒドラジド系架橋剤とを反応させる際に、水溶性金属類を共存させることにより、架橋反応速度を著しく向上できることを見出し、本発明を完成した。【００１６】
すなわち、本発明の方法は、（Ａ）ジアセトンアクリルアミド単位を含有するポリビニルアルコール系樹脂と、（Ｂ）ヒドラジノ基を有する架橋剤とを反応（通常、水中で反応）させる架橋反応において、（Ｃ）アルカリ金属及びアルカリ土類金属を含まない（アルカリ金属及びアルカリ土類金属以外の）水溶性金属を共存させる、架橋反応速度の促進方法（向上方法、改善方法）である。【００１７】
また、本発明は、（Ａ）ジアセトンアクリルアミド単位を含有するポリビニルアルコール系樹脂と、（Ｂ）ヒドラジノ基を有する架橋剤とを、（Ｃ）水溶性金属の存在下、反応（通常、水中で反応）させる（接触させて反応させる）、水性ゲル（水性ゲル組成物）の製造方法である。【００１８】
換言すれば、これらの本発明の方法では、水（又は水性溶媒）中で、（Ａ）ジアセトンアクリルアミド単位を含有するポリビニルアルコール系樹脂と、（Ｂ）ヒドラジノ基を有する架橋剤とを反応させる（反応させて（Ａ）と（Ｂ）との架橋物（水性ゲル）を得る）際、系（反応系）中に、（Ｃ）水溶性金属を存在させる。【００１９】
本発明の方法において、（Ｃ）水溶性金属は、アルミニウム化合物、チタン化合物及びジルコニウム化合物から選ばれる１種以上であってもよく、特に、乳酸チタン、酢酸ジルコニウム及び塩化ジルコニウムから選ばれる１種以上であってもよい。【００２０】
本発明の方法において、（Ｃ）水溶性金属の割合は、例えば、（Ａ）ポリビニルアルコール系樹脂１００質量部に対して、金属原子換算で、０．０５〜２０質量部であってもよい。【００２１】
本発明の方法において、（Ｃ）水溶性金属の割合が、（Ｂ）ヒドラジノ基を有する架橋剤１００質量部に対して、金属原子換算で、１〜１００質量部であってもよい。【００２２】
本発明の方法において、反応系中のｐＨは、６未満（特に、３〜４．５）であってもよく、代表的には、（Ｄ）ｐＨ調整剤を共存させて、反応系中のｐＨを６未満に調整してもよい。【００２３】
本発明では、上記の通り、（Ｃ）水溶性金属により、（Ａ）ジアセトンアクリルアミド単位を含有するポリビニルアルコール系樹脂と、（Ｂ）ヒドラジノ基を有する架橋剤との反応性を向上（促進）できる。【００２４】
そのため、本発明には、（Ａ）ジアセトンアクリルアミド単位を含有するポリビニルアルコール系樹脂と、（Ｂ）ヒドラジノ基を有する架橋剤との水中での反応性（架橋反応性）を促進（向上、改善）するための、反応性促進剤（反応性向上剤、反応性改善剤）であって、（Ｃ）水溶性金属で構成された反応性促進剤も含まれる。【００２５】
本発明には、上記方法に対応する組成物、すなわち、（Ａ）ジアセトンアクリルアミド単位を含有するポリビニルアルコール系樹脂、（Ｂ）ヒドラジノ基を有する架橋剤、及び（Ｃ）水溶性金属を含有する組成物も含まれる。このような組成物は、特に、（Ｅ）水を含んでいてもよい。なお、このような組成物において、各成分の種類や割合等は、本発明の方法と同様である。【００２６】
また、このような組成物においては、（Ａ）と（Ｂ）との反応（架橋）が進行していてもよい。本発明の組成物は、代表的には、（Ｅ）水を含む水性ゲル（水性ゲル組成物）であってもよい。【００２７】
なお、本発明の組成物は、必要に応じて他の成分を含んでいてもよいが、通常、樹脂成分（ゲルの樹脂成分）には、他の樹脂成分（例えば、アルギン酸ナトリウムなどの水溶性高分子多糖類）を実質的に含まない場合が多い。
医療用など生体に用いられる水性ゲルでは、本発明の組成物以外の成分の生体適合性が問題になることがあるが、このような他の樹脂成分を含まないことで、このような生体適合性等の点で有利である。
なお、ゲルの樹脂成分が、他の樹脂成分を含む場合でも、（Ａ）ポリビニルアルコール系樹脂が主成分、例えば、樹脂成分全体に対する（Ａ）ポリビニルアルコール系樹脂が、７０質量％以上、好ましくは８０質量％以上、さらに好ましくは９０質量％以上、特に９５質量％以上であってもよい。【００２８】
本発明の組成物は、特に、インクジェット用バインダーに用いるための組成物（インクジェット用バインダー）であってもよい。このような組成物は、インク受容層を形成するための組成物（塗布液又はコーティング液）であってもよく、塗布液（インク受容層形成用コート液など）であってもよい。【００２９】
また、本発明には、前記組成物（水性ゲル）を含むインク受容層（又は前記組成物で形成された）、及び前記組成物（水性ゲル）を含むインク受容層を備えたインクジェット記録材料も含まれる。【００３０】
このような記録材料は、支持体（紙、プラスチックなどの基材）と、この支持体上に設けられたインク受容層とで構成されていてもよい。【００３１】
インク受容層は、バインダーとして前記組成物を含んでいればよく、その他の成分｛例えば、多孔性材料［無機酸化物（シリカ、アルミナなど）など］、インク吸収剤またはインク定着剤など｝を含んでいてもよい。【００３２】
なお、本発明の方法及び組成物（さらには、インク受容層、記録材料）において、（Ｃ）水溶性金属は、前記のように、アルカリ金属及びアルカリ土類金属以外の水溶性金属であってもよい。このような場合、（Ｃ）水溶性金属として、アルカリ金属及びアルカリ土類金属以外の水溶性金属を少なくとも使用すればよく、アルカリ金属及びアルカリ土類金属以外の水溶性金属（Ｃ１）と、アルカリ金属及びアルカリ土類金属から選択された少なくとも１種の水溶性金属（Ｃ２）とを組み合わせて使用してもよい。水溶性金属（Ｃ１）及び水溶性金属（Ｃ２）を使用する場合、水溶性金属（Ｃ２）の割合は、金属原子換算で、水溶性金属（Ｃ１）１質量部に対して、例えば、１質量部以下（例えば、０．０００１〜０．８質量部）、好ましくは０．５質量部以下（例えば、０．０１〜０．３質量部）、さらに好ましくは０．１質量部以下であってもよい。
【発明の効果】
【００３３】
本発明によれば、毒性の高い架橋剤（ホウ酸など）を用いなくても、水性ゲル（特に、透明性や強度に優れた水性ゲル）を短時間で得ることができる。しかも、本発明では、着色等が生じにくい、水性ゲルを得ることができる。
また、本発明の組成物は、インクジェット記録材料のバインダーとして適用した場合にも、耐水性や表面強度の高いインクジェット記録材料を得ることができる。さらに、本発明によれば、乾燥速度を上げても、表面のひび割れが起こらない架橋反応システムを提供することができる。
【発明を実施するための形態】
【００３４】
本発明の方法（促進方法及び製造方法）では、（Ａ）ジアセトンアクリルアミド単位を含有するポリビニルアルコール系樹脂（ＰＶＡ系樹脂）と（Ｂ）ヒドラジノ基を有する架橋剤との反応（架橋反応）を、（Ｃ）水溶性金属の存在下（共存下）で行う。
【００３５】
なお、この方法では、通常、（Ｂ）架橋剤により架橋した（Ａ）ＰＶＡ系樹脂が得られるが、水中での反応により、ゲル（水性ゲル）が形成される。
【００３６】
また、本発明には、（Ａ）ジアセトンアクリルアミド単位を含有するポリビニルアルコール系樹脂（ＰＶＡ系樹脂）と、（Ｂ）ヒドラジノ基を有する架橋剤と、（Ｃ）水溶性金属とを少なくとも含む組成物も含まれる。このような組成物は、水を含んでいてもよく、架橋が進行していてもよい（すなわち、（Ｂ）架橋剤により架橋した（Ａ）ＰＶＡ系樹脂又は水性ゲルが形成されていてもよい）。
【００３７】
以下、本発明を詳述する。
【００３８】
［（Ａ）ＰＶＡ系樹脂］
本発明で使用される（Ａ）ジアセトンアクリルアミド単位を含有するＰＶＡ系樹脂（ジアセトンアクリルアミド変性ＰＶＡ系樹脂などということがある）は、例えば、ジアセトンアクリルアミドとビニルエステルとの共重合体をケン化することで得られる。
【００３９】
ビニルエステルとしては、例えば、酢酸ビニル、ギ酸ビニル、プロピオン酸ビニル、酪酸ビニル、ピバリン酸ビニル、バーサチック酸ビニル等の脂肪酸ビニルエステルが挙げられ、中でも酢酸ビニルが工業的に最も好ましい。ビニルエステルは単独で又は２種以上組み合わせて使用してもよい。
【００４０】
ジアセトンアクリルアミド変性ＰＶＡ系樹脂の重合方法としては特に制限はなく、バルク重合、溶液重合、エマルジョン重合、懸濁重合等の公知の重合方法を用いることができるが、中でもメタノールを溶媒として用いる溶液重合が工業的に好ましい。
【００４１】
また、得られた共重合体のケン化方法については、公知のアルカリケン化、酸ケン化を適用することができ、中でもメタノール中で水酸化アルカリを使用して、加アルコール分解する方法が好ましい。
【００４２】
本発明で使用される（Ａ）ジアセトンアクリルアミド変性ＰＶＡ系樹脂の重合度については、特に制限はないが、ＪＩＳ  Ｋ６７２６の方法で測定される平均重合度が、５００以上が好ましく、より好ましくは１０００以上、更に好ましくは１５００以上である。ゲル化するまでの時間を短くするためには、反応前の水溶液粘度が高い方が有利であることから、重合度は高い方が好ましい。
なお、平均重合度の上限値は特に限定されないが、例えば、８０００以下、好ましくは５０００以下であってもよい。
【００４３】
また、（Ａ）ジアセトンアクリルアミド変性ＰＶＡ系樹脂の４質量％水溶液粘度（２０℃）は、例えば、５ｍＰａ・ｓ以上（例えば、５〜５００ｍＰａ・ｓ）、好ましくは１０ｍＰａ・ｓ以上（例えば、１０〜３００ｍＰａ・ｓ）、さらに好ましくは１５ｍＰａ・ｓ以上（例えば、１５〜２００ｍＰａ・ｓ）程度であってもよい。なお、４質量％水溶液粘度は、ＪＩＳ  Ｋ６７２６で規定する方法で測定した値である。
【００４４】
本発明で使用される（Ａ）ジアセトンアクリルアミド変性ＰＶＡ系樹脂のケン化度についても、特に制限はないが、ＪＩＳ  Ｋ６７２６の方法で測定される平均ケン化度としては、例えば、７０モル％以上が好ましく、より好ましくは８０モル％以上、更に好ましくは９０モル％以上である。水性ゲルの原料やインクジェット記録材料のバインダーとして使用する際には、水溶性であることが好ましく、上記のような範囲であれば効率良く水溶性を担保しやすい。
なお、平均ケン化度の上限値は、例えば、１００モル％、９９．５モル％、９９モル％などであってもよい。
【００４５】
本発明で使用される（Ａ）ジアセトンアクリルアミド変性ＰＶＡ系樹脂の変性度（全モノマーに対するジアセトンアクリルアミドの割合）は、例えば、０．１〜１５モル％であり、より好ましくは０．５〜１２モル％であり、更に好ましくは１〜８モル％である。変性度は、ＤＭＳＯ−ｄ６を溶媒として用いる１Ｈ−ＮＭＲのチャートから算出することができる。このような変性度であれば、架橋反応を効率良く生じさせることができ、水性ゲルやインクジェット記録材料の水性バインダーに適用しうる十分な水溶性も効率良く担保しやすい。ＰＶＡ系樹脂の変性度が０．１モル％より低い場合は、架橋剤との反応が十分に起こらず、水性ゲルにならなかったり、インクジェット記録材料のバインダーとして使用する際、耐水化やひび割れ防止の効果が発揮されない。また、変性度が１５モル％より高い場合は、ＰＶＡ系樹脂の水への溶解性が低下し、水系での使用に問題が生じる場合がある。
【００４６】
［（Ｂ）架橋剤］
本発明で使用される（Ｂ）ヒドラジノ基を有する架橋剤（ヒドラジン系架橋剤）は、通常、分子内にヒドラジノ基を２個以上有する化合物（多官能性化合物）であってもよい。
【００４７】
具体的な架橋剤（多官能ヒドラジン系化合物）としては、例えば、カルボヒドラジド、シュウ酸ジヒドラジド、マロン酸ジヒドラジド、コハク酸ジヒドラジド、グルタル酸ジヒドラジド、アジピン酸ジヒドラジド、ピメリン酸ジヒドラジド、スベリン酸ジヒドラジド、アゼライン酸ジヒドラジド、セバシン酸ジヒドラジド、ドデカンジオヒドラジド、ヘキサデカンジオヒドラジド、テレフタル酸ジヒドラジド、イソフタル酸ジヒドラジド、２，６−ナフトエ酸ジヒドラジド、４，４’−ビスベンゼンジヒドラジド、１，４−シクロヘキサンジヒドラジド、酒石酸ジヒドラジド、リンゴ酸ジヒドラジド、イミノジ酢酸ジヒドラジド、Ｎ，Ｎ’−ヘキサメチレンビスセミカルバジド、イタコン酸ジヒドラジド、エチレンジアミン四酢酸テトラヒドラジド、クエン酸トリヒドラジド、ブタントリカルボヒドラジド、１，２，３−ベンゼントリヒドラジド、１，４，５，８−ナフトエ酸テトラヒドラジド、ニトリロ酢酸トリヒドラジド、シクロヘキサントリカルボン酸トリヒドラジド、ピロメリット酸テトラヒドラジド、およびポリアクリル酸ヒドラジド（すなわち、Ｎ−アミノポリアクリルアミド）などが挙げられ、中でも安全性やジアセトンアクリルアミド変性ＰＶＡ系樹脂のカルボニル基との反応性等の点で、脂肪酸ジヒドラジド（例えば、アジピン酸ジヒドラジドなどのアルカンジカルボン酸ジヒドラジド）、ポリアクリル酸ヒドラジドが好ましい。
【００４８】
ヒドラジン系架橋剤は単独で又は２種以上組み合わせて使用してもよい。
【００４９】
（Ｂ）ヒドラジノ基を有する架橋剤の使用量（割合）は、特に制限はないが、（Ａ）ジアセトンアクリルアミド変性ＰＶＡ系樹脂１００質量部に対して、例えば、０．１〜１００質量部が好ましく、より好ましくは０．２〜５０質量部であり、更に好ましくは０．５〜２０質量部である。このような使用量であれば、十分な架橋反応速度を担保しやすく、水性ゲル、インクジェット記録材料のバインダーとして使用する際に、十分な強度を付与しやすい。また、架橋反応に寄与しない架橋剤の残留を生じさせにくい。
【００５０】
［（Ｃ）水溶性金属］
本発明で使用される（Ｃ）水溶性金属（水溶性金属成分、水溶性金属類）としては、金属を含む水溶性成分であればよく、代表的には、遷移金属化合物［例えば、周期表第４族金属化合物（例えば、チタン化合物、ジルコニウム化合物など）など］、典型金属化合物［例えば、周期表第１３族化合物（アルミニウム化合物など）など］などの金属化合物が挙げられる。
なお、（Ｃ）水溶性金属は、アルカリ金属（ナトリウムなど）及びアルカリ土類金属（マグネシウム、カルシウムなど）以外の金属を少なくとも含む水溶性金属であってもよく、アルカリ金属（ナトリウムなど）及び／又はアルカリ土類金属（マグネシウム、カルシウムなど）を含まない水溶性金属であってもよい。
【００５１】
なかでもアルミニウム化合物、チタン化合物、ジルコニウム化合物（特に、チタン化合物、ジルコニウム化合物）は架橋反応速度の促進効果が高く好適である。
水溶性のチタン化合物としては、例えば、無機塩［例えば、ハロゲン化チタン（四塩化チタンなど）など］、カルボン酸との塩又は錯体［例えば、乳酸との塩又は錯体（チタンラクテートアンモニウム塩、チタンラクテート（乳酸チタン）など）などのジカルボン酸との塩又は錯体］、アセチルアセトナート錯体（チタンアセチルアセトナートなど）、アミンとの塩又は錯体［例えば、チタンジイソプロポキシビス（トリエタノールアミネート）ジ−ｎ−ブトキシ・ビス（トリエタノールアミナト）チタン、イソプロピルトリス（Ｎ−アミノエチル−アミノエチル）チタネートなど］、その他にチタンアルコキシドなどをアミンで安定化したものなどが挙げられる。
【００５２】
水溶性のジルコニウム化合物としては、例えば、有機酸との塩又は錯体［例えば、モノカルボン酸との塩又は錯体（例えば、酢酸ジルコニル（酢酸ジルコニウム）、ステアリン酸ジルコニル、オクチル酸ジルコニルなど）、ジカルボン酸との塩又は錯体（例えば、ジルコニウムラクテートアンモニウムなど）など］、無機酸との塩又は錯体（例えば、硫酸ジルコニル、炭酸ジルコニウムアンモニウム、硝酸ジルコニル）、ハロゲン化物（例えば、塩化ジルコニル（塩化ジルコニウム）、オキシ塩化ジルコニウム、ヒドロキシ塩化ジルコニウムなど）、アセチルアセトナート錯体（例えば、ジルコニウムアセチルアセトネートなど）などが挙げられる。
【００５３】
水溶性のアルミニウム化合物としては、例えば、無機酸との塩又は錯体（例えば、硫酸アルミニウム、炭酸アルミニウムなど）、有機酸との塩又は錯体［例えば、モノカルボン酸との塩又は錯体（例えば、酢酸アルミニウムなど）、ジカルボン酸との塩又は錯体（例えば、乳酸アルミニウムなど）など］、ハロゲン化物（例えば、塩化アルミニウム、臭化アルミニウムなど）、水酸化物（例えば、水酸化アルミニウムなど）などが挙げられる。
【００５４】
水溶性金属は、単独で又は２種以上組み合わせて使用してもよい。
【００５５】
（Ｃ）水溶性金属の使用量（割合）は、（Ａ）ジアセトンアクリルアミド変性ＰＶＡ系樹脂１００質量部に対して、例えば、金属原子換算で、０．０５質量部以上（例えば、０．０５〜２０質量部）、好ましくは０．１質量部以上（例えば、０．１〜１５質量部）、さらに好ましくは０．５質量部以上（例えば、０．５〜１０質量部）程度であってもよい。
【００５６】
また、（Ｃ）水溶性金属の使用量（割合）は、（Ｂ）ヒドラジノ基を有する架橋剤１００質量部に対して、例えば、金属原子換算で、０．５質量部以上（例えば、０．５〜５００質量部）、好ましくは１質量部以上（例えば、１〜１００質量部）、さらに好ましくは５質量部以上（例えば、５〜５０質量部）程度であってもよい。
【００５７】
本発明において、系中（反応系中）又は組成物のｐＨは、特に限定されないが、例えば、６未満（例えば、２〜５．５）、好ましくは２．５〜５（例えば、３〜４．５）であってもよい。
【００５８】
（Ａ）ジアセトンアクリルアミド単位を含有するＰＶＡ系樹脂と（Ｂ）ヒドラジノ基を有する架橋剤との反応速度は、系のｐＨに依存し、酸性側で反応速度が高くなるため、このようなｐＨに調整することが好ましく、安全性、汎用性および反応速度の観点から上記のようなｐＨに調整することが好ましい。
【００５９】
ｐＨは、（Ｄ）ｐＨ調整剤により調整してもよい。ＰＶＡ系樹脂、ヒドラジノ基を有する架橋剤の水溶液は、それぞれｐＨ５〜７の中性である場合が多く、混合液のｐＨを低くできる酸性物質が添加されるが、水溶性金属には酸性物質が多いことから、アルカリ性のｐＨ調整剤を添加して、ｐＨが低くなり過ぎないように調整することもできる。
【００６０】
ここで使用される（Ｄ）ｐＨ調整剤としては、酸性のｐＨ調整剤、アルカリ性のｐＨ調整剤が挙げられる。酸性のｐＨ調整剤としては、例えば、塩酸、硫酸、硝酸、リン酸、ホウ酸等の無機酸、酢酸、クエン酸、スルホン酸等の有機酸を使用することができる。アルカリ性のｐＨ調整剤としては、例えば、水酸化ナトリウム、水酸化カリウム等の無機塩基、アンモニア、エタノールアミン等の有機塩基を使用することができる。
【００６１】
ｐＨ調整剤は、単独で又は２種以上組み合わせて使用してもよい。
【００６２】
反応（架橋反応）は、通常、水（又は水性溶媒）中で行われる。そのため、本発明の方法に対する本発明の組成物もまた、水（又は水性溶媒）を含む組成物であってもよい。
【００６３】
反応（又は組成物）において、系（混合液又は組成物）における（Ａ）ＰＶＡ系樹脂の濃度は、特に制限されず、目的とする水性ゲルの硬度や生産速度に応じて選択することができ、ゲル硬度を高くしたい場合、生産速度を速くしたい場合は、水溶液濃度を高くする方が好適であり、一方、柔らかい水性ゲルを得たい場合は、水溶液濃度を低くする方が好適である。通常、（Ａ）ＰＶＡ系樹脂の水溶液濃度は、１〜３０質量％が好ましく、２〜２０質量％がより好ましい。
【００６４】
本発明の方法における具体的例としては、（Ａ）ジアセトンアクリルアミド単位を含有するＰＶＡ系樹脂を公知の方法で水に溶かした水溶液を用意し、（Ｃ）水溶性金属を添加した後、必要に応じて（Ｄ）ｐＨ調整剤を加えて、混合水溶液のｐＨを調整した後、（Ｂ）ヒドラジノ基を有する架橋剤を添加・混合することにより、達成することができるが、これらの方法に限定されるわけではない。
【００６５】
（Ａ）ジアセトンアクリルアミド単位を含有するＰＶＡ系樹脂は、（Ｂ）ヒドラジノ基を有する架橋剤を添加しなければ架橋反応は起こらないため、（Ｃ）水溶性金属の添加（混合）、必要に応じて添加される（Ｄ）ｐＨ調整剤との混合は特に時間の制約を受けずに行うことができ、（Ｂ）ヒドラジノ基を有する架橋剤を添加・混合した後は、通常、急速に架橋反応が進むことから、速やかに目的の用途に使用することが好ましい。
【００６６】
本発明を水性ゲル（水性ゲルの製造方法）に適用する場合の具体例としては、（Ａ）ジアセトンアクリルアミド単位を含有するＰＶＡ系樹脂の水溶液に、（Ｃ）水溶性金属を添加した後、必要に応じてｐＨ調整を行った後、（Ｂ）ヒドラジノ基を有する架橋剤を添加・混合した後、混合水溶液を、速やかに金型、樹脂型、袋および容器等に流し込む方法、あらかじめＰＶＡ系樹脂の水溶液を型や容器に充てんした後、架橋剤および水溶性金属を型や容器に添加・混合する方法、あらかじめ架橋剤または架橋剤と水溶性金属を型や容器に添加しておき、ＰＶＡ系樹脂の水溶液と水溶性金属の混合水溶液またはＰＶＡ系樹脂の水溶液を型や容器に充てんしながら、混合し、静置することにより型や容器内で架橋反応を行う方法などにより、水性ゲルを得ることができる。
【００６７】
（Ｃ）水溶性金属を添加しない場合、架橋反応速度が遅くなり、水性ゲルが得られるまでの時間が長くなる。ゲル化していない状態では、型や容器から取り出すことができず、また、十分にゲル硬度がない状態すなわち架橋反応が完全に終わっていない状態で型や容器から取り出そうとすると、ゲルが崩れたり、ゲルの一部が型や容器の中に残ったりすると問題があり、型や容器の占有時間が長くなるため、生産性が著しく悪くなってしまう。
【００６８】
次に、本発明の方法又は組成物を、インクジェット用バインダーとして適用する場合について説明する。
【００６９】
インクジェット記録方式は、インクの小滴をノズルより噴霧し、記録用媒体の表面に定着させて、文字、画像等の記録を行う方法で、カラー印刷が容易、ランニングコストが安い、印刷時の騒音が少ない等多くの利点から、家庭やオフィスなどのプリンターに広く用いられている。さらに最近では、デジタルカメラの普及も相まって、銀塩写真に代わる記録用方式として定着しつつあり、求められる品質もより高度でかつ多様なものになってきている。
【００７０】
インクジェット記録材料の構成としては、紙、プラスチックシート又はプラスチックディスク等の支持体上にインク受容層を設けている。インク受容層は、シリカ、アルミナ等の多孔性無機材料がＰＶＡ系樹脂等の親水性樹脂バインダーで結着されており、多孔性無機材料がインクを速やかに吸収し、にじみを抑え、真円状の適正なドットを形成することによって、精細な画像を表現できる。
【００７１】
本発明をインクジェット記録材料に適用する際の具体的な方法としては、少なくとも２種類以上の塗工液および多孔性無機材料を混合しながら塗工できる塗工機を使用し、（Ａ）ジアセトンアクリルアミド単位を含有するＰＶＡ系樹脂、（Ｂ）ヒドラジノ基を有する架橋剤、（Ｃ）水溶性金属、必要に応じて（Ｄ）ｐＨ調整剤を含む混合水溶液がゲル化する前に多孔性無機材料と混合し、支持体に塗工し、乾燥する方法などが挙げられる。
【００７２】
本発明の方法では、（Ａ）ＰＶＡ系樹脂と（Ｂ）架橋剤が混合されると、架橋反応が開始され、（Ｃ）水溶性金属および／または（Ｄ）ｐＨ調整剤の存在下で、架橋反応速度が促進されるため、（Ａ）、（Ｂ）、（Ｃ）または（Ａ）、（Ｂ）、（Ｃ）、（Ｄ）の成分が混合されてから、多孔性無機材料と混合するまでの時間、および全ての成分が混合されてから、塗工されるまでの時間が重要であり、多孔性無機材料と混合するまでの時間が長すぎると、混合水溶液の粘度が高くなりすぎたり、混合水溶液がゲル化するため、多孔性無機材料とうまく混合できないという問題があり、全ての成分が混合されてから塗工までの時間が長すぎると、混合水性液がゲル化してしまい、うまく塗工できないという問題がある。これらの成分の混合は、通常は塗工機の流路内で、スタティックミキサー等の混合機を用いることが一般的であり、流路の長さや流速を調整することで、それぞれの成分の添加のタイミング、混合してからの塗工時間を調整することができる。
【００７３】
塗工する方法は、特に限定されず、公知の塗工方法を用いることができる。例えば、エアーナイフコーター、カーテンコーター、スライドリップコーター、ダイコーター、ブレードコーター、ゲートロールコーター、バーコーター、ロッドコーター、ロールコーター、ビルブレードコーター、ショートドエルブレードコーター、サイズプレスなどの各種装置により塗工することができる。
【００７４】
本発明をインクジェットバインダーに適用することにより、多孔性無機材料と混合する際のバインダー溶液の粘度が高いため、バインダーが多孔性無機材料の空隙に浸透することが抑えられ、多孔性無機材料粒子間の結着に有効に利用され、さらに架橋が行われるため、バインダー強度が上がり、インク吸収層のひび割れが起こりにくく、また、塗工、乾燥の速度が速くなっても、架橋速度が速いため、インクジェット記録材料の生産速度を上げることができる。
【実施例】
【００７５】
次に、実施例を挙げて本発明をさらに具体的に説明するが、本発明はこれらの実施例により何ら限定されるものではなく、多くの変形が本発明の技術的思想内で当分野において通常の知識を有する者により可能である。なお、例中の「部」および「％」は、特に指定しない限り、重量（質量）基準である。【００７６】
下記の方法によりＰＶＡ系樹脂を合成した。鹸化度、４％水溶液粘度はＪＩＳ  Ｋ−６７２６に準じて測定を行った。また、ジアセトンアクリルアミド含有量（変性度）については、得られた樹脂をメタノールで十分洗浄したサンプルをＤＭＳＯ−ｄ６を溶媒として用いる１Ｈ−ＮＭＲ測定を行い、そのチャートから算出した。【００７７】
［合成例１］
撹拌機、温度計、滴下ロート及び還流冷却器を取り付けたフラスコ中に、酢酸ビニル６７４部、ジアセトンアクリルアミド５部、及びメタノール１７８部を仕込み、系内の窒素置換を行った後、内温を６０℃まで昇温した。この系に２，２−アゾビスイソブチリロニトリル１部をメタノール５０部に溶解した溶液を添加し、重合を開始した。重合開始後、５．５時間かけて、ジアセトンアクリルアミド５０部をメタノール４３部に溶解した溶液を一定速度で滴下し、６時間後に重合禁止剤としてｍ−ジニトロベンゼンを添加し、重合を停止した。重合収率は７８％であった。
得られた反応混合物にメタノール蒸気を加えながら残存する酢酸ビニルを留出し、ジアセトンアクリルアミド共重合成分を含有する酢酸ビニル系重合体の５０％メタノール溶液を得た。この混合物５００重量部にメタノール５０重量部と水酸化ナトリウムの４％メタノール溶液１０部とを加えてよく混合し、４０℃で鹸化反応を行った。得られたゲル状物を粉砕し、メタノールでよく洗浄した後に乾燥して、酢酸ビニル−ジアセトンアクリルアミド共重合体の鹸化物を得た。この樹脂中のジアセトンアクリルアミド単位の含有率（変性度）は５．０モル％であることが判明した。この樹脂の２０℃における４％水溶液粘度は２６．８ｍＰａ・ｓ、鹸化度は９８．４モル％であった。【００７８】
［合成例２、比較合成例１］
表１に示すように仕込み組成を変え、また、鹸化反応時の水酸化ナトリウム量を変えた以外は、合成例１と同様にして合成例２および比較合成例１のＰＶＡ系樹脂を作製した。【００７９】
【表１】
2018074448.tif 000002
【００８０】
（実施例１）
合成例１のジアセトンアクリルアミド単位を５．０ｍｏｌ％含有するＰＶＡ系樹脂（Ａ）の１０％水溶液５０部をビーカーに入れ、水溶性金属（Ｃ）として、乳酸チタン・２−プロパノール／水溶液（マツモトファインケミカル（株）製  オルガチックスＴＣ−３１０）を水でさらに１０％に希釈した溶液１部（ＰＶＡ系樹脂１００部に対して乳酸チタン２部）を添加・混合し、ｐＨを測定したところｐＨ３．４であった。ビーカーに撹拌子を入れ、マグネチックスターラーで混合液を攪拌しながら、架橋剤（Ｂ）として１０％アジピン酸ジヒドラジド水溶液２．５部（ＰＶＡ系樹脂１００部に対してアジピン酸ジヒドラヒド５部）を加えてから、ＰＶＡ系樹脂と架橋剤との架橋反応が進み、混合液が増粘し、ゲル化して攪拌子が回らなくなるまでの時間をストップウォッチで測定したところ、３分４０秒であった。【００８１】
（実施例２）
乳酸チタン・２−プロパノール／水溶液に代えて、ジヒドロキシビスアンモニウム乳酸チタンの２−プロパノール／水溶液（マツモトファインケミカル（株）製  オルガチックスＴＣ−３３５）を水でさらに１０％に希釈した溶液を用いた以外は、実施例１と同様にして、架橋剤を添加してからゲル化して攪拌子が回らなくなるまでの時間を測定したところ、６分１０秒であった。【００８２】
（実施例３〜１２、比較例１〜５）
表２に示すように、ＰＶＡ系樹脂（Ａ）の種類、水溶性金属（Ｃ）の種類、添加量、ｐＨ調整剤（Ｄ）の種類、調整したｐＨおよび架橋剤（Ｂ）の種類、添加量を代えた以外は、実施例１と同様にして、架橋剤を添加してからゲル化して攪拌子が回らなくなるまでの時間を測定した。【００８３】
条件および結果を表２に示す。【００８４】
【表２】
2018074448.tif 000003
【００８５】
なお、「ｗｔ％／ＰＶＡ」とは、ＰＶＡ系樹脂１００部あたりの部を示す。また、（Ｃ）水溶性金属の添加量は、金属換算の添加量である。【００８６】
＜表２の略号＞
（Ｃ）水溶性金属
ＴＣ−３１０：マツモトファインケミカル（株）製  オルガチックスＴＣ−３１０  乳酸チタン・２−プロパノール／水溶液
ＴＣ−３３５：マツモトファインケミカル（株）製  オルガチックスＴＣ−３３５  ジヒドロキシビスアンモニウム乳酸チタンの２−プロパノール／水溶液
ＺＣ−１２６：マツモトファインケミカル（株）製  オルガチックスＺＣ−１２６  塩化ジルコニル水溶液
ＺＡ−２０：第一機元素（株）製  ジルコゾールＺＡ−２０  酢酸ジルコニウム水溶液
Ａｌ２（ＳＯ４）３：硫酸アルミニウム［試薬］
ＡｌＣｌ３：塩化アルミニウム［試薬］
（Ｂ）架橋剤
ＡＤＨ：アジピン酸ジヒドラジド
ＰＡＨ：大塚化学（株）製  Ｎ−アミノポリアクリルアミド【００８７】
（実施例１３）
合成例１で得られたＰＶＡ系樹脂（Ａ）１０部に純水９０部を加え、撹拌しながら昇温し、９０℃で２時間溶解を行った後、２０℃まで冷却し１０％水溶液を得た。この水溶液１００部に、水溶性金属（Ｃ）として、マツモトファインケミカル（株）製  オルガチックスＴＣ−３１０（乳酸チタン・２−プロパノール／水溶液：１０％）を０．５部添加し、架橋剤（Ｂ）としてアジピン酸ジヒドラジドの１０％水溶液５部を添加し、すばやく混合した後、非晶質シリカ［（株）トクヤマ製  ファインシールＸ−４５、平均粒子径：４．５μｍ］７０部、インク定着剤としてポリジアリルジメチルアンモニウムクロライド［日東紡（株）製  ＰＡＳ−Ｈ−５Ｌ  ２８％水溶液］５部および純水を加え、ホモジナイザーで１分間攪拌し、固形分２０％のインク受容層塗布液を作製した。【００８８】
かかる塗布液を、坪量６４ｇ／ｍ２の上質紙にエアナイフコーターを用いて、固形分塗布量が１５ｇ／ｍ２になるように塗工し、１２０℃で５分間乾燥し、インクジェット記録材料を作製した。なお、架橋剤を添加してから、５分以内に塗工を完了させた。【００８９】
（実施例１４）
合成例１で得られたＰＶＡ系樹脂に代えて、合成例２で得られたＰＶＡ系樹脂を使用した以外は、実施例１３と同様にしてインクジェット記録材料を作製した。【００９０】
（比較例６）
水溶性金属としてオルガチックスＴＣ−３１０（乳酸チタン）を添加しない以外は、実施例１３と同様にしてインクジェット記録材料を作製した。【００９１】
（比較例７）
合成例１で得られたＰＶＡ系樹脂に代えて、比較合成例１で得られたジアセトンアクリルアミド単位を含まないＰＶＡを使用した以外は、実施例１３と同様にしてインクジェット記録材料を作製した。【００９２】
実施例１３、１４および比較例６、７で作製したインクジェット記録材料について、インク受容層表面を倍率１００倍の顕微鏡で観察し、表面の亀裂状態を以下の基準で評価した。また、インク受容層表面の強度、インク吸収性についても以下の評価方法、基準で評価を行った。結果を表３に示す。【００９３】
＜表面の亀裂観察＞
作製したインクジェット記録材料のインク受容層表面を倍率１００倍の顕微鏡で観察し、インク受容層表面のひび割れの程度を以下の基準で評価した。
○：表面亀裂が観察されず問題なし。
△：表面の亀裂が複数観察され、実使用が困難なレベル。
×：非常に多数の亀裂が観察され、実使用が不可能なレベル。【００９４】
＜表面強度＞
作製したインクジェット記録材料のインク受容層表面に、住友スリーエム（株）製のメンディングテープ（幅１８ｍｍ）を貼り付け、剥離した際のメンディングテープに転写された塗工層の状態を目視観察し、以下の基準によって表面強度の評価とした。
○：ほとんど塗工層が転写せず、実用上問題のないレベル。
△：塗工層の一部が転写され、若干、問題のあるレベル
×：塗工層のかなりの部分が転写され、実用上問題のあるレベル【００９５】
＜インク吸収性＞
作製したインクジェット記録材料を、セイコーエプソン（株）製プリンター「ＰＸ−Ｖ６３０」にセットし、黒インクでベタ印刷を行い、印刷後一定時間ごとに記録シート上の印字部分を指でこすり、印字部分が変化しなくなるまでの時間を測定した。時間が短いほどインク吸収速度が大である。【００９６】
【表３】
2018074448.tif 000004
【００９７】
表２の結果から明らかなように、ジアセトンアクリルアミド単位を含有するＰＶＡ系樹脂（Ａ）とヒドラジノ基を有する架橋剤（Ｂ）との反応において、水溶性金属（Ｃ）が共存することにより、架橋反応速度が高くなり、ゲル化時間が短くなっていることから、水性ゲルを生産する場合の生産速度が上がることがわかる。【００９８】
また、表３の結果から明らかなように、バインダーとして、ジアセトンアクリルアミド単位を含有するＰＶＡ系樹脂（Ａ）とヒドラジノ基を有する架橋剤（Ｂ）を用いるインクジェット記録材料では、架橋反応速度が促進され、水溶液粘度が短時間で高くなることにより、バインダーが多孔性無機粒子に吸収されにくく、高いバインダー強度を発現し、亀裂が起こりにくく、表面強度が高くなるとともに、インク吸収性も向上することがわかる。
【産業上の利用可能性】
【００９９】
本発明の架橋速度の促進方法を水性ゲルの作製に利用することにより、短時間で水性ゲルが得られ、生産速度を向上させることができる。また、本発明の架橋速度の促進方法をインクジェット記録材料の作製に利用することにより、インク受容層の亀裂が起こりにくく、表面強度が高くなるとともに、インク吸収性に優れたインクジェット記録材料を得ることができる。その他、耐水性や強度向上のため、ジアセトンアクリルアミド単位を含有するＰＶＡ系樹脂と架橋剤による架橋反応を利用する紙、フィルムの塗工用材料において、水溶性金属を共存させることにより、架橋反応速度が向上するため、短時間で性能を発現させることができ、生産性を向上させることが可能である。
【国際調査報告】
2018074448.tif 000005
2018074448.tif 000006
2018074448.tif 000007
2018074448.tif 000008